(57)【要約】  本発明は、金属ナノ粒子（Ｘ）及び有機化合物（Ｙ）の複合体と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ）とを含有することを特徴とする金属ナノ粒子水分散液を提供する。この金属ナノ粒子水分散液は、経時劣化や少量の不純物の混入による懸濁、凝集、沈殿を抑制できる。また、この金属ナノ粒子水分散液は、金属ナノ粒子を付与する基材表面に、該金属ナノ粒子を構成する金属よりもイオン化傾向の高い金属が存在した場合でも、腐食による特性低下や着色による基材の外観不良を生じず、安定化できる。【特許請求の範囲】
【請求項１】
金属ナノ粒子（Ｘ）及び有機化合物（Ｙ）の複合体と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ）とを含有することを特徴とする金属ナノ粒子水分散液。
【請求項２】
前記有機化合物（Ｙ）が、アニオン性官能基を有する有機化合物（Ｙ１）である請求項１記載の金属ナノ粒子水分散液。
【請求項３】
前記アニオン性官能基を有する有機化合物（Ｙ１）が、カルボキシ基、リン酸基、亜リン酸基、スルホン酸基、スルフィン酸基及びスルフェン酸基からなる群から選ばれる１種以上のアニオン性官能基を有する（メタ）アクリル酸系単量体を含有する単量体混合物（Ｉ）の重合物（Ｙ２）である請求項２記載の金属ナノ粒子水分散液。
【請求項４】
前記単量体混合物（Ｉ）中に、エチレングリコールの平均ユニット数が２０以上のポリエチレングリコール鎖を有する（メタ）アクリル酸系単量体を含有する請求項３記載の金属ナノ粒子水分散液。
【請求項５】
前記重合物（Ｙ２）の重量平均分子量が、３，０００〜２０，０００の範囲である請求項３又は４記載の金属ナノ粒子水分散液。
【請求項６】
前記金属ナノ粒子（Ｘ）の金属種が、銀、銅又はパラジウムである請求項１〜５のいずれか１項記載の金属ナノ粒子水分散液。
【請求項７】
前記金属ナノ粒子（Ｘ）の透過型電子顕微鏡写真から求められる平均粒子径が０．５〜１００ｎｍの範囲である請求項１〜６のいずれか１項記載の金属ナノ粒子水分散液。
【発明の詳細な説明】
【技術分野】
【０００１】
本発明は、金属皮膜形成や各種触媒として利用でき、安定性に優れ、耐腐食性を有する金属ナノ粒子水分散液に関する。
【背景技術】
【０００２】
金属は、ナノスケールサイズの粒子とすることで、高活性で大きな比表面積を有する材料として注目されており、低温での融着現象を利用した配線、導電層形成、抗菌材料、各種触媒用途への応用が検討されている。特に工業的には、金属ナノ粒子を液中に分散させた状態で提供することにより、印刷、塗布、吸着等の方法で、目的とする各種基材上に金属皮膜や触媒金属を付与できることが大きなメリットである。【０００３】
金属ナノ粒子を分散させる溶媒としては、有機溶媒、水性溶媒の両方が検討されており、金属を基材上に付与するプロセスによって選択が可能であるが、環境への負荷低減の観点から、水性溶媒を用いることが好ましい。【０００４】
印刷、塗布、吸着等の方法で、各種基材上に金属皮膜を形成する、あるいは、触媒金属を付与するために用いる金属ナノ粒子は、水性の分散媒中で、長期間安定に均一な分散状態を保つことが要求され、かつ、基材上に付与された後にも金属ナノ粒子表面が活性であることが、配線、導電層形成、抗菌、触媒のいずれの用途にも要求される。このため、金属ナノ粒子の表面に吸着させる分散剤として、脱離しにくく高い分散安定性を付与できる高分子分散剤を使用し、かつその使用量をできるだけ低減することにより、液中の分散安定性と表面活性の両立が図られている（例えば、特許文献１参照。）。また、この高分子分散剤を使用した金属ナノ粒子は、無電解めっきの触媒としても使用することができる（例えば、特許文献２参照。）。【０００５】
しかしながら、このように分散安定性と高表面活性を確保した金属ナノ粒子の水性分散液も、経時的な保存環境変化や、使用時の少量の不純物混入によって不安定化し、不可逆な懸濁、凝集、沈殿が発生してしまうという問題の起こることがあった。また、金属ナノ粒子を基材上に付与する際、該基材に、金属ナノ粒子を構成する金属よりもイオン化傾向の高い金属が存在した場合、その接触部分において、異種金属接触による腐食が起こり、腐食による性能低下や基材の外観不良を生じるという懸念があった。
【先行技術文献】
【特許文献】
【０００６】
【特許文献１】特許第４６９７３５６号公報
【特許文献２】特許第５６４８２３２号公報
【発明の概要】
【発明が解決しようとする課題】
【０００７】
本発明が解決しようとする課題は、経時劣化や少量の不純物の混入による懸濁、凝集、沈殿を抑制し、金属ナノ粒子を付与する基材表面に、該金属ナノ粒子を構成する金属よりもイオン化傾向の高い金属が存在した場合でも、腐食による特性低下や着色による基材の外観不良を生じない、安定化された金属ナノ粒子水分散液を提供することである。
【課題を解決するための手段】
【０００８】
本発明者等は、上記の課題を解決すべく鋭意研究した結果、金属ナノ粒子の水性分散液に、特定のカルボン酸又はそのアルカリ金属塩を添加した金属ナノ粒子水分散液を用いることで上記の課題を解決できることを見出し、本発明を完成させた。【０００９】
すなわち、本発明は、金属ナノ粒子（Ｘ）及び有機化合物（Ｙ）の複合体と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ）とを含有することを特徴とする金属ナノ粒子水分散液を提供するものである。
【発明の効果】
【００１０】
本発明の金属ナノ粒子水分散液は、経時的な保存環境変化や少量不純物の混入による懸濁、凝集、沈殿を抑制し、金属ナノ粒子を付与する基材表面に、該金属ナノ粒子を構成する金属よりもイオン化傾向の高い金属が存在した場合でも、腐食による特性低下や、着色による外観不良を生じないため、配線、導電材料、抗菌材料、各種触媒として使用できる。
【図面の簡単な説明】
【００１１】
【図１】実施例１の斑点状腐食が生じていないことを示す目視観察時の写真である。
【図２】実施例１の平坦な銅表面に銀粒子が離散的に付着していることを示す走査型電子顕微鏡（ＳＥＭ）での観察写真である。
【図３】比較例２の多数の斑点状着色部が生じていることを示す目視観察時の写真である。
【図４】比較例２の斑点状着色部の、実施例１と異なり銅表面が侵食されて微細な凹凸が形成されていることを示す走査型電子顕微鏡（ＳＥＭ）での観察写真である。
【図５】実施例４の斑点状腐食が生じていないことを示す目視観察時の写真である。
【図６】実施例４の鋼板表面にはその製造過程で生じた物理的な凹凸以外は無いことを示す走査型電子顕微鏡（ＳＥＭ）での観察写真である。
【図７】比較例４の多数の斑点状着色部が生じていることを示す目視観察時の写真である。
【図８】比較例４の斑点状着色部の、実施例４と異なり鋼板表面が侵食されて微細な凹凸が形成されていることを示す走査型電子顕微鏡（ＳＥＭ）での観察写真である。
【発明を実施するための形態】
【００１２】
本発明の金属ナノ粒子水分散液は、金属ナノ粒子（Ｘ）及び有機化合物（Ｙ）の複合体と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ）とを含有するものである。
【００１３】
前記金属ナノ粒子（Ｘ）を構成する金属としては、例えば、銀、銅、パラジウムの単体、もしくはこれらの合金等が挙げられる。また、前記金属ナノ粒子（Ｘ）としては、銀コア銅シェル粒子、銅シェル銀コア粒子、銀を一部パラジウムで置換した粒子、銅を一部パラジウムで置換した粒子等も挙げられる。これらの金属又は合金は、１種で用いることも２種以上併用することもできる。これらの金属又は合金は、目的に応じて、適宜選択すればよいが、配線、導電性層を形成する目的で用いる場合には、銀、銅が好ましく、触媒機能の観点からは、銀、銅、パラジウムが好ましい。また、コストの観点からは、銀、銅、これらの合金、一部置換体、又はこれらの混合物が好ましい。
【００１４】
前記金属ナノ粒子（Ｘ）の形状は、水性媒体中での分散安定性を阻害しない限り、特に限定はなく、種々の形状のナノ粒子を目的に応じて、適宜選択できる。具体的には、球状、多面体状、板状、棒状、及び、これらの組み合わせた形状の粒子が挙げられる。前記金属ナノ粒子（Ｘ）としては、単一の形状のもの、もしくは複数の形状のものを混合して用いることができる。また、これらの形状の中でも、分散安定性の観点から、球状又は多面体状の粒子が好ましい。
【００１５】
前記金属ナノ粒子（Ｘ）を構成する金属は、水性の分散媒中で、長期間安定に均一な分散状態を保つために、金属ナノ粒子（Ｘ）の表面に、分散剤として有機化合物（Ｙ）が吸着した金属ナノ粒子（Ｘ）及び有機化合物（Ｙ）の複合体として用いる。前記有機化合物（Ｙ）は、目的に応じて、適宜選択して用いればよいが、保存安定性の観点から、アニオン性官能基を有する化合物（Ｙ１）が好ましい。
【００１６】
前記アニオン性官能基を有する化合物（Ｙ１）は、分子中にアニオン性官能基を１種以上有する化合物である。また、分散安定性を阻害しない限り、分子中にアニオン性官能基の他にカチオン性官能基を有する化合物を用いてもよい。前記アニオン性官能基を有する化合物（Ｙ１）は、１種で用いることも２種以上併用することもできる。
【００１７】
前記、アニオン性官能基を有する化合物（Ｙ１）としては、水性分散媒中での長期安定性と、基材上に付与された後の金属ナノ粒子表面の活性保持を両立する観点から、カルボキシ基、リン酸基、亜リン酸基、スルホン酸基、スルフィン酸基及びスルフェン酸基からなる群から選ばれる１種以上のアニオン性官能基を有する（メタ）アクリル酸系単量体を含有する単量体混合物（Ｉ）の重合物（Ｙ２）が、特に好ましい。
【００１８】
前記重合物（Ｙ２）は、単独重合物であっても、共重合物であってもよい。また、共重合物である場合、ランダム重合であっても、ブロック重合であってもよい。
【００１９】
前記重合物（Ｙ２）は、カルボキシ基、リン酸基、亜リン酸基、スルホン酸基、スルフィン酸基、スルフェン酸基からなる群から選ばれる１種以上のアニオン性官能基を有するため、ヘテロ原子が有する非共有電子対を介して金属ナノ粒子（Ｘ）に吸着する機能を有すると同時に、金属ナノ粒子（Ｘ）表面に負の電荷を付与するので、粒子間の電荷反発によりコロイド粒子の凝集を防ぐことができ、水中で重合物（Ｙ２）及び金属ナノ粒子（Ｘ）の複合体を安定的に分散できる。
【００２０】
前記重合物（Ｙ２）は、金属ナノ粒子（Ｘ）への吸着と水分散液での分散安定性がより向上できることから、１分子中にアニオン性官能基を３つ以上有するものが好ましい。
【００２１】
また、前記重合物（Ｙ２）の重量平均分子量は、金属ナノ粒子（Ｘ）への吸着と水分散液での分散安定性がより向上できることから、３，０００〜２０，０００の範囲が好ましく、４，０００〜８，０００の範囲がより好ましい。
【００２２】
また、前記重合物（Ｙ２）中に、ポリエチレングリコール鎖等のポリオキシアルキレン鎖を導入すると、電荷による斥力発現と同時に、立体反発効果によるコロイド保護作用を利用することができ、より分散安定性が向上するため好ましい。
【００２３】
例えば、前記単量体混合物（Ｉ）にポリエチレングリコール鎖を有する（メタ）アクリル酸系単量体と、前記アニオン性基を有する（メタ）アクリル酸系単量体等とを共重合させることで、ポリエチレングリコール鎖を有する前記重合物（Ｙ２）を容易に得ることができる。
【００２４】
特にエチレングリコールの平均ユニット数が２０以上のポリエチレングリコール鎖を有する（メタ）アクリル酸系単量体を用いて重合した前記重合物（Ｙ２）は、貴金属、特に銀、銅のナノ粒子を安定化する能力が高く、好適な保護剤となり好ましい。このようなアニオン性官能基とポリエチレングリコール鎖とを有する重合物の合成は、例えば、特許第４６９７３５６号公報、特開２０１０−２０９４２１号公報等に記載の方法により、容易に行うことができる。
【００２５】
前記のエチレングリコールの平均ユニット数が２０以上のポリエチレングリコール鎖を有する（メタ）アクリル酸系単量体の重量平均分子量としては、１，０００〜２，０００の範囲が好ましい。重量平均分子量がこの範囲であると、金属ナノ粒子（Ｘ）との複合体の水分散性がより良好となる。
【００２６】
リン酸基とポリエチレングリコール鎖とを有する重合物（Ｙ２）のより具体的な合成方法としては、例えば、市販されている２−メタクリロイルオキシホスフェート（例えば、共栄社化学株式会社製「ライトエステルＰ−１Ｍ」）と、市販のポリエチレングリコール鎖を有するメタクリル酸エステルモノマー（例えば、日油株式会社製「ブレンマーＰＭＥ−１０００」）を重合開始剤（例えば、油溶性アゾ重合開始剤「Ｖ−５９」）を用いて共重合する方法が挙げられる。
【００２７】
この際、リン酸基を有する（メタ）アクリル酸エステルモノマーの比率を、単量体混合物（Ｉ）中の３０質量％未満とすると、金属ナノ粒子（Ｘ）の保護に関与しないポリエチレングリコール鎖を有する（メタ）アクリル酸系単量体の単独重合体等の副生成物の発生を抑制し、得られる重合物（Ｙ２）による分散安定性が向上する。
【００２８】
前記単量体混合物（Ｉ）は、アニオン性基を有する（メタ）アクリル酸系単量体、ポリエチレングリコール鎖を有する（メタ）アクリル酸系単量体以外の第３の重合性モノマーを含んでいてもよい。この際、第３の重合性モノマーが疎水性モノマーである場合、その使用量は、良好な水分散性を維持できることから、ポリエチレングリコール鎖を有する（メタ）アクリル酸系単量体１００質量部に対して２０質量部以下が好ましく、１０質量部以下がより好ましい。なお、第３の重合性モノマーが疎水性モノマーでない場合はこの範囲に限定されない。
【００２９】
前述のように、重合物（Ｙ２）の重量平均分子量は３，０００〜２０，０００の範囲であることが好ましいが、ポリエチレングリコール鎖を有する（メタ）アクリル酸系単量体を併用した場合、重合反応により得られる重合物（Ｙ２）は、分子量分布を有することになる。重量平均分子量の小さいもの程、ポリエチレングリコール鎖を有する（メタ）アクリル酸系単量体由来構造を含まないものであることから、金属ナノ粒子（Ｘ）との複合体を水性媒体に分散する場合の分散安定性には寄与しないことになるので、この観点からは、重合物（Ｙ２）の重量平均分子量は４，０００以上であることがより好ましくなる。逆に重量平均分子量が大きくなると、金属ナノ粒子（Ｘ）との複合体の粗大化が起こりやすく、触媒液中に沈殿を生じやすくなる観点から、重合物（Ｙ２）の重量平均分子量は８，０００以下であることがより好ましい。
【００３０】
前記重合物（Ｙ２）の重量平均分子量を上記の範囲内に調整するためには、公知文献、例えば、特開２０１０−２０９４２１号公報等に記載の連鎖移動剤を用いてもよく、連鎖移動剤を使用せずに重合条件によって制御してもよい。
【００３１】
本発明の金属ナノ粒子水分散液に用いる複合体としては、前記の重合物（Ｙ２）をコロイド保護剤として製造した、銀、銅、パラジウム等の金属ナノ粒子（Ｘ）との複合体を用いることができる。
【００３２】
また、本発明の金属ナノ粒子水分散液に用いる複合体の調製方法としては、例えば、前記重合物（Ｙ２）を水性媒体に溶解又は分散させた後、ここに、硝酸銀、酢酸銅、硝酸パラジウム等の金属化合物を添加し、必要に応じて錯化剤を添加し均一な分散体とした後、還元剤を混合することによって、前記金属化合物を還元し、還元された金属がナノサイズ粒子（ナノメートルオーダーの大きさを有する微粒子）となると同時に前記重合物（Ｙ２）と複合した金属ナノ粒子（Ｘ）の水性分散体として得る方法が挙げられる。なお、錯化剤を用いる場合、還元剤と同時に混合してもよい。
【００３３】
本発明の金属ナノ粒子水分散液は、配線、導電層形成に有利な、低温での融着性、及び、触媒活性の観点から、前記金属ナノ粒子（Ｘ）の平均粒子径が０．５〜１００ｎｍの範囲にある金属ナノ粒子（Ｘ）及び前記有機化合物（Ｙ）の複合体が水性分散媒に分散されたものが好ましい。
【００３４】
なお、金属ナノ粒子（Ｘ）の平均粒子径は、透過型電子顕微鏡写真によって見積もることが可能で、その１００個の平均値が０．５〜１００ｎｍの範囲であるものは、例えば、前述の特許第４６９７３５６号公報、特開２０１０−２０９４２１号公報等に記載の方法によって容易に得ることができる。このようにして得られる金属ナノ粒子（Ｘ）は、前記重合物（Ｙ２）で保護されて１個ずつが独立して存在し、水性分散媒中で安定に分散させることができる。
【００３５】
前記金属ナノ粒子（Ｘ）の平均粒子径は、金属化合物の種類、コロイド保護剤となる前記有機化合物（Ｙ）の分子量、化学構造及び使用量、錯化剤や還元剤の種類及び使用量、還元反応時における温度等によって容易に制御可能であり、これらについては、上記の特許文献等に記載の実施例を参照すればよい。
【００３６】
また、前記有機化合物（Ｙ）と金属ナノ粒子（Ｘ）との複合体中の前記有機化合物（Ｙ）の含有比率としては、１〜３０質量％の範囲が好ましく、２〜２０質量％の範囲がより好ましい。すなわち、前記複合体は、その質量の大部分を金属ナノ粒子（Ｘ）が占めるものが、配線、導線層形成、各種触媒用途で使用する上で適している。
【００３７】
特に、前記金属ナノ粒子（Ｘ）が前記重合体（Ｘ−２）で保護された複合体は、水性媒体、即ち水や水と相溶可能な有機溶剤との混合溶剤中において、０．０１〜７０質量％程度の範囲で分散することが可能であり、不純物の混入が無い条件下で、室温（〜２５℃）において、数ヶ月程度は凝集することが無く、安定に保存できる。
【００３８】
本発明の金属ナノ粒子水分散液は、前記金属ナノ粒子（Ｘ）及び前記有機化合物（Ｙ）の複合体の他に、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ）を必須成分とする。
【００３９】
前記化合物（Ｚ）を、本発明の金属ナノ粒子水分散液に添加することにより、経時的な保存環境変化や少量の不純物の混入による不可逆な懸濁、凝集、沈殿を抑制し、前記金属ナノ粒子（Ｘ）を付着させた基材表面に、前記金属ナノ粒子を構成する金属よりもイオン化傾向の高い金属が存在した場合でも、腐食による特性低下や着色による外観不良を生じないという効果を発揮する。
【００４０】
前記化合物（Ｚ）の使用量としては、前記複合体１質量部に対して、１〜１００質量部の範囲が好ましく、５〜３０質量部の範囲がより好ましい。なお、前記化合物（Ｚ）は、前記金属ナノ粒子（Ｘ）及び前記有機化合物（Ｙ）との複合体の水分散液に、予め加えておいてもよく、前記複合体の水分散液を使用する前に加えてもよい。
【００４１】
本発明の金属ナノ粒子水分散液は、そのまま、配線、導電層形成用のインク又は塗工液として、また無電解めっきの触媒液として使用できるが、余剰の錯化剤、還元剤、又は原料として用いた金属化合物に含まれた対イオン等を限外ろ過法、沈殿法、遠心分離、減圧蒸留、減圧乾燥等の各種精製法を単独又は２種以上を組み合わせた精製工程を経たものや、さらに精製工程後に濃度（不揮発分）や水性媒体を変更して新たに分散体として調製し直したものを使用してもよい。電子回路形成など、実装用途の目的で用いる場合には、前記の精製工程を経た水性媒体を用いることが好ましい。なお、前記精製工程は、前記複合体の水分散液を調製した後に行い、その後に前記化合物（Ｚ）を添加することが好ましい。
【００４２】
本発明の金属ナノ粒子水分散液をインク、塗工液として、配線、導電層形成用に用いる場合には、水性分散体中の前記複合体の濃度（不揮発分濃度）は、０．５〜４０質量％の範囲が好ましく、１〜３０質量％の範囲がより好ましい。
【００４３】
本発明の金属ナノ粒子水分散液をインク、塗工液として、配線、導電層形成を行う場合、前記金属ナノ粒子（Ｘ）及び有機化合物（Ｙ）の複合体を基材上に付与する方法としては、特に制限は無く、公知慣用の種々の印刷・塗工手法を、使用する基材の形状、サイズ、剛柔の度合いなどによって適宜選択すればよい。具体的には、グラビア法、オフセット法、グラビアオフセット法、凸版法、凸版反転法、フレキソ法、パッド法、スクリーン法、マイクロコンタクト法、リバース法、エアドクターコーター法、ブレードコーター法、エアナイフコーター法、スクイズコーター法、含浸コーター法、トランスファーロールコーター法、キスコーター法、キャストコーター法、スプレイコーター法、インクジェット法、ダイ法、スピンコーター法、バーコーター法等が挙げられる。
【００４４】
前記複合体を基材上に印刷、もしくは塗工して、基材上に前記複合体を付与して配線、導電層形成を行う場合、印刷、もしくは塗工した基材を乾燥、焼成することによって、直接、配線、導電層形成を行ってもよいし、さらに無電解、もしくは電解めっき処理を行ってもよい。
【００４５】
また、本発明の金属ナノ粒子水分散液は、浸漬処理による通常のめっき処理工程で用いる無電解めっき用触媒液としても使用可能である。本発明の金属ナノ粒子水分散液を無電解めっき用触媒として用いる場合には、被めっき物への吸着量を確保し、かつ、めっき皮膜の被めっき物との密着性を良好にできることから、金属ナノ粒子水分散液中の前記複合体の濃度（不揮発分濃度）は、０．０５〜５ｇ／Ｌの範囲が好ましく、経済性を考慮すると、０．１〜２ｇ／Ｌの範囲がより好ましい。
【００４６】
上記の方法により、その表面に本発明の金属ナノ粒子水分散液中の前記複合体を付着させた被めっき物は、公知の無電解めっき処理を施すことにより、その表面に金属皮膜を形成することができる。
【００４７】
本発明の金属ナノ粒子水分散液に用いられる水性媒体としては、水単独、水と相溶可能な有機溶剤との混合溶媒が挙げられる。前記有機溶媒としては、複合体の分散安定性を損なわず、被めっき物が不要な損傷を受けないものであれば、特に制限無く選択することができる。前記有機溶媒の具体例としては、メタノール、エタノール、イソプロパノール、アセトン等が挙げられる。これらの有機溶媒は、１種で用いることも２種以上併用することもできる。
【００４８】
前記水性媒体において、前記有機溶媒の混合割合は、前記複合体の分散安定性の観点から、５０質量％以下が好ましく、めっき工程での利便性の観点から、３０質量％以下がより好ましい。
【００４９】
本発明の金属ナノ粒子水分散液を用いて、前記金属ナノ粒子（Ｘ）及び前記有機化合物（Ｙ）の複合体を付与する基材としては、特に限定されず、例えば、素材としては、ガラス繊維強化エポキシ、エポキシ系絶縁材、ポリイミド、ポリエチレンテレフタレート（ＰＥＴ）、ポリエチレンナフタレート（ＰＥＮ）、ポリカーボネート、液晶ポリマー（ＬＣＰ）、シクロオレフィンポリマー（ＣＯＰ）、ポリエーテルエーテルケトン（ＰＥＥＫ）、ポリフェニレンスルフィド（ＰＰＳ）等のプラスチック、ガラス、セラミック、金属酸化物、金属、紙、合成又は天然繊維などの材質を１種又は複数種を組み合わせてなるものであり、その形状としては、板状、フィルム状、布状、繊維状、チューブ状等のいずれであってもよい。
【００５０】
本発明の金属ナノ粒子水分散液は、印刷、塗工、浸漬等の簡便な方法で、基材上に、金属ナノ粒子と有機化合物の複合体を付与することで、配線、導電層等を形成でき、また、無電解めっき用の触媒液として、好適に使用可能である。
【００５１】
また、本発明の金属ナノ粒子水分散液は、前記金属ナノ粒子（Ｘ）及び前記有機化合物（Ｙ）の複合体を基材に付与する際、金属基材表面の腐食による性能低下、外見不良を抑制できる。したがって、金属基板、もしくは、基材上に配線、導電層等の金属を有する基材を用いる場合に、特に優れた効果を発揮する。
【実施例】
【００５２】
以下、実施例により本発明を詳細に説明するが、本発明はこれらの実施例に限定されるものではない。【００５３】
［試料の分析］
試料の分析は以下の装置を用いて実施した。透過型電子顕微鏡（ＴＥＭ）観察は、日本電子株式会社製「ＪＥＭ−１４００」で行った（調製例１）。走査型電子顕微鏡（ＳＥＭ）観察は、日本電子株式会社製「ＪＳＭ−７８００Ｆ」（実施例１の図２及び比較例２の図４）及び株式会社キーエンス製「ＶＥ９８００」（実施例４の図６及び比較例４の図８）で行った。動的光散乱法による平均粒子径測定は、大塚電子株式会社製「ＦＰＡＲ−１０００」で行った（調製例１）。【００５４】
（合成例１：アニオン性官能基を有する重合物（Ｙ２−１）の合成）
温度計、攪拌機及び還流冷却器を備えた四つ口フラスコに、メチルエチルケトン（以下、「ＭＥＫ」と略記する。）３２質量部及びエタノール３２質量部を仕込んで、窒素気流下で攪拌しながら８０℃に昇温した。次に、ホスホオキシエチルメタクリレート（共栄社化学株式会社製「ライトエステル  Ｐ−１Ｍ」）２０質量部、メトキシポリエチレングリコールメタクリレート（日油株式会社製「ブレンマー  ＰＭＥ−１０００」、分子量１，０００）８０質量部、３−メルカプトプロピオン酸メチル４．１質量部及びＭＥＫ８０質量部の混合物と、重合開始剤（和光純薬株式会社「Ｖ−６５」、２，２’−アゾビス（２，４−ジメチルバレロニトリル））０．５質量部及びＭＥＫ５質量部の混合物とをそれぞれ２時間かけて滴下した。滴下終了後、４時間ごとに重合開始剤（日油株式会社製「パーブチルＯ」）０．３質量部を２回添加し、８０℃で１２時間攪拌した。得られた樹脂溶液に水を加え転相乳化し、減圧脱溶剤した後、水を加えて濃度を調整することで、不揮発分７６．８質量％の重合物（Ｙ２−１）の水溶液が得られた。この重合物（Ｙ２−１）は、メトキシカルボニルエチルチオ基、リン酸基及びポリエチレングリコール鎖を有するものであり、その重量平均分子量（ゲルパーミエーション・クロマトグラフィーにより測定されたポリスチレン換算値）は４，３００、酸価は９７．５ｍｇＫＯＨ／ｇであった。【００５５】
（調製例１：銀ナノ粒子水分散液の調製）
Ｎ，Ｎ−ジエチルヒドロキシルアミンの８５質量％水溶液４６３ｇ（４．４１ｍｏｌ）、合成例１で得られた重合物（Ｙ２−１）の水溶液３０ｇ（（Ｙ２−１）として２３ｇ）及び水１，２５０ｇを混合し還元剤溶液を調製した。【００５６】
また、合成例１で得られた重合物（Ｙ２−１）の水溶液１５ｇ（重合物（Ｙ２−１）として１１．５ｇ）を水３３３ｇに溶解し、これに硝酸銀５００ｇ（２．９４ｍｏｌ）を水８３３ｇに溶解した溶液を加えて、よく攪拌した。この混合物に上記で得られた還元剤溶液を室温（２５℃）で２時間かけて滴下した。得られた反応混合物をメンブレンフィルター（細孔径０．４５マイクロメートル）で濾過し、濾液を中空糸型限外濾過モジュール（ダイセンメンブレンシステムズ社製「ＭＯＬＳＥＰモジュールＦＢ−０２型」、分画分子量１５万）中を循環させ、流出する濾液の量に対応する量の水を随時添加して精製した。濾液の電導度が１００μＳ／ｃｍ以下になったことを確認した後、注水を中止して濃縮した。濃縮物を回収することで、不揮発分３６．７質量％の銀ナノ粒子含有複合体の水分散液が得られた。動的光散乱法による複合体の平均粒子径は３９ｎｍであり、透過型電子顕微鏡（ＴＥＭ）像からは１０〜４０ｎｍと見積もられた。【００５７】
次いで、上記で得られた不揮発分３６．７質量％の銀ナノ粒子含有複合体の水分散液にイオン交換水を加え、水分散液中の銀ナノ粒子含有複合体の含有量が０．５ｇ／Ｌになるように調整し、銀ナノ粒子水分散液を得た。【００５８】
［銅基材の前処理］
銅張エポキシ板をペルオキソ２硫酸ナトリウム水溶液（濃度１００ｇ／Ｌ）に２分間浸漬して取り出し、流水で２分間洗浄した。次いで、硫酸水溶液（濃硫酸１００ｍＬ／Ｌ）に２分間浸漬して取り出し、流水で２分間洗浄することで、銅基材表面の前処理を行った。【００５９】
［鋼基材の前処理］
冷間圧延鋼板（ＳＰＣＣ−ＳＤ）の表面を２−プロパノールで清拭し、表面のオイルを十分に除去した。次いで、硫酸水溶液（濃硫酸１００ｍＬ／Ｌ）に１０秒間浸漬して取り出し、流水で１分間洗浄することで、鋼基材表面の前処理を行った。【００６０】
（実施例１）
調製例１で得られた銀ナノ粒子水分散液（０．５ｇ／Ｌ）に、クエン酸３ナトリウム（１０ｇ／Ｌ）を混合して銀ナノ粒子の水分散液を調製し、擬似的な不純物として、硫酸銅５水和物を、さらに加えた（０．０１ｇ／Ｌ）。この水分散体中に、上記の前処理を行った銅基材を、室温（２５℃）で１０分間浸漬して取り出し、流水で２分間洗浄した後、乾燥した。処理した銅張エポキシ基材表面を目視で観察したところ、基材の銅箔表面に、腐食による黒斑は認められなかった（図１参照）。また、銅箔表面を走査型電子顕微鏡（ＳＥＭ）で観察したところ、基材の銅表面に銀ナノ粒子が付着している様子が観察された（図２参照、スケールバーは１００ｎｍ）。【００６１】
（実施例２）
調製例１で得られた銀ナノ粒子水分散液（０．５ｇ／Ｌ）に、酒石酸ナトリウムカリウム（５ｇ／Ｌ）を混合して銀ナノ粒子の水分散液を調製し、擬似的な保存環境変化として、この水分散液を５０℃で３日間加温した後、室温（２５℃）まで放冷した。次いで、加温処理した水分散液中に、上記の前処理で得られた銅基材を、室温（２５℃）で１０分間浸漬して取り出し、流水で２分間洗浄した後、乾燥した。浸漬処理した基材表面を目視で観察したところ、基材銅箔表面に、腐食による黒斑は認められなかった。【００６２】
（実施例３）
調製例１で得られた銀ナノ粒子水分散液（０．５ｇ／Ｌ）を、擬似的な保存環境変化として、５０℃で３日間加温した後、コハク酸２ナトリウム（１０ｇ／Ｌ）を加えて銀ナノ粒子の水分散液を得た。次いで、この分散液中に、上記の前処理を行った銅基材を、室温（２５℃）で１０分間浸漬して取り出し、流水で２分間洗浄した後、乾燥した。浸漬処理した基材表面を目視で観察したところ、基材の銅表面には、腐食による黒斑は認められなかった。【００６３】
（実施例４）
調製例１で得られた銀ナノ粒子水分散液（０．５ｇ／Ｌ）に、酒石酸ナトリウムカリウム（５ｇ／Ｌ）を混合して銀ナノ粒子の水分散液を調製し、擬似的な保存環境変化として、５０℃で３日間加温した後、室温（２５℃）まで放冷した。次いで、加温処理した分散液中に、上記の前処理を行った鋼基材を、室温（２５℃）で１０分間浸漬して、取り出し、流水で１分間洗浄した後、乾燥した。浸漬処理した鋼材表面を目視で観察したところ、基材の鋼表面に目視で変化は確認されなかった（図５参照）。また、鋼材表面を走査型電子顕微鏡（ＳＥＭ）で観察したところ、鋼板製造時に発生したと考えられる物理的なキズ・ヒビ以外の凹凸は認められなかった（図６参照、スケールバーは５００ｎｍ）。【００６４】
（比較例１）
上記の前処理を行った銅基材を、調製例１で得られた銀ナノ粒子水分散液（０．５ｇ／Ｌ）に１０分間浸漬して取り出し、流水で２分間洗浄した後、乾燥した。浸漬処理した基材表面を目視で観察したところ、基材の銅表面に腐食による黒斑は認められなかった。【００６５】
（比較例２）
上記の前処理を行った銅基材を、調製例１で得られた銀ナノ粒子水分散液（０．５ｇ／Ｌ）に硫酸銅５水和物（０．０１ｇ／Ｌ）を添加した浴に室温（２５℃）で１０分間浸漬して取り出し、流水で２分間洗浄した後、乾燥した。浸漬処理した基材表面を目視で観察したところ、基板の銅表面には、多数の黒斑が確認された（図２参照）。黒斑部分をＳＥＭ観察すると、基材の銅にナノスケールの溝や孔が発生している様子が観察された（図４参照、スケールバーは１００ｎｍ）。擬似的な不純物である硫酸銅を添加することで、銅表面に、腐食による黒斑が生じることが確認された。【００６６】
（比較例３）
調製例１で得られた銀ナノ粒子水分散液（０．５ｇ／Ｌ）を５０℃で３日間加温してから室温（２５℃）に冷却した。【００６７】
次いで、上記の前処理を行った銅基材を、加温処理した銀ナノ粒子水分散液（０．５ｇ／Ｌ）に室温（２５℃）で１０分間浸漬して取り出し、流水で２分間洗浄した後、乾燥した。浸漬処理した基材表面を目視で観察したところ、基板の銅表面には、腐食による多数の黒斑が確認された。【００６８】
（比較例４）
予め、調製例１で得られた銀ナノ粒子水分散液（０．５ｇ／Ｌ）を５０℃で３日間加温してから室温（２５℃）に冷却した。次いで、上記の前処理を行った鋼基材を、加温処理した液の浴に室温（２５℃）で１０分間浸漬して取り出し、流水で１分間洗浄した後、乾燥した。浸漬処理した基材表面を目視で観察したところ、基材の鋼表面には、腐食による多数の茶斑が確認された（図７参照）。茶斑部分を走査型電子顕微鏡（ＳＥＭ）観察すると、基材の鋼にナノスケールの微細な凹凸が発生している様子が観察された（図８参照、スケールバーは５００ｎｍ）。【００６９】
上記の実施例１〜４及び比較例１〜４の結果を表１にまとめた。また、この結果から、次のことが確認できた。【００７０】
【表１】
2017183624.tif 000002
【００７１】
擬似的な不純物である硫酸銅は、腐食による黒斑の生成を促進するものであるが（比較例１と比較例２との対比）、クエン酸３ナトリウムを加えた本発明の金属ナノ粒子水分散液（実施例１）は、硫酸銅を加えたにもかかわらず、分散液中に浸漬した金属基板表面に黒斑の生成がなく、腐食や着色による外観不良を生じなかった。【００７２】
また、実施例２、３及び４の本発明の金属ナノ粒子水分散液は、保存環境の経時的な変化を擬似的に再現するために、銀ナノ粒子水分散液を加熱処理したにもかかわらず、分散液中に浸漬した金属基板表面に黒斑の生成がなく、腐食や着色による外観不良を生じなかった。【００７３】
一方、比較例３及び４は、本発明で用いる化合物（Ｚ）を用いなかった例であるが、分散液中に浸漬した金属基板表面に、腐食による斑点状着色が発生して外観不良を生じた。
【図１】
2017183624.tif 000003
【図２】
2017183624.tif 000004
【図３】
2017183624.tif 000005
【図４】
2017183624.tif 000006
【図５】
2017183624.tif 000007
【図６】
2017183624.tif 000008
【図７】
2017183624.tif 000009
【図８】
2017183624.tif 000010
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
金属ナノ粒子（Ｘ）及び有機化合物（Ｙ）の複合体と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ）とを含有する金属ナノ粒子水分散液であって、前記有機化合物（Ｙ）が、アニオン性官能基を有する有機化合物（Ｙ１）であることを特徴とする金属ナノ粒子水分散液。
【請求項２】
前記アニオン性官能基を有する有機化合物（Ｙ１）が、カルボキシ基、リン酸基、亜リン酸基、スルホン酸基、スルフィン酸基及びスルフェン酸基からなる群から選ばれる１種以上のアニオン性官能基を有する（メタ）アクリル酸系単量体を含有する単量体混合物（Ｉ）の重合物（Ｙ２）である請求項１記載の金属ナノ粒子水分散液。
【請求項３】
前記単量体混合物（Ｉ）中に、エチレングリコールの平均ユニット数が２０以上のポリエチレングリコール鎖を有する（メタ）アクリル酸系単量体を含有する請求項２記載の金属ナノ粒子水分散液。
【請求項４】
前記重合物（Ｙ２）の重量平均分子量が、３，０００〜２０，０００の範囲である請求項２又は３記載の金属ナノ粒子水分散液。
【請求項５】
前記金属ナノ粒子（Ｘ）の金属種が、銀、銅又はパラジウムである請求項１〜４のいずれか１項記載の金属ナノ粒子水分散液。
【請求項６】
前記金属ナノ粒子（Ｘ）の透過型電子顕微鏡写真から求められる平均粒子径が０．５〜１００ｎｍの範囲である請求項１〜５のいずれか１項記載の金属ナノ粒子水分散液。
【手続補正２】
【補正対象書類名】明細書
【補正対象項目名】０００９
【補正方法】変更
【補正の内容】
【０００９】
すなわち、本発明は、金属ナノ粒子（Ｘ）及び有機化合物（Ｙ）の複合体と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ）とを含有する金属ナノ粒子水分散液であって、前記有機化合物（Ｙ）が、アニオン性官能基を有する有機化合物（Ｙ１）であることを特徴とする金属ナノ粒子水分散液を提供するものである。
【国際調査報告】
2017183624.tif 000011
2017183624.tif 000012
2017183624.tif 000013
2017183624.tif 000014